(57)【要約】  赤外波長域の光線に対して機能する高性能な偏光板、及びこれを備える液晶表示装置等を提供することを目的とする。  赤外域に吸収を有する染料 を含有する延伸されたフィルムであって、該フィルムが二色性を有する赤外域用偏光板を提供する。【特許請求の範囲】
【請求項１】
赤外域に吸収を有する染料を含有する延伸されたフィルムであって、該フィルムが赤外域において二色性を有する偏光板。
【請求項２】
前記染料の最大吸収波長が７００〜１５００ｎｍにある請求項１に記載の偏光板。
【請求項３】
前記染料が、アゾ化合物、アンスラキノン化合物、及びシアニン化合物からなる群より選択される請求項１又は２に記載の偏光板。
【請求項４】
前記染料が、水溶性染料である請求項１〜３のいずれか一項に記載の偏光板。
【請求項５】
前記フィルムの基材が親水性高分子である請求項１〜４のいずれか一項に記載の偏光板。
【請求項６】
前記親水性高分子が、ポリビニルアルコール系樹脂である請求項５に記載の偏光板。
【請求項７】
片面又は両面に透明保護層を備える請求項１〜６のいずれか一項に記載の偏光板。
【請求項８】
請求項１〜７のいずれか一項に記載の偏光板を備える液晶表示装置、センサ、レンズ、スイッチング素子、アイソレータ、又はカメラ。
【請求項９】
赤外域に吸収を有する染料の、フィルムに含有され、該フィルムを延伸することによって二色性を発現させた偏光板への使用方法。
【請求項１０】
前記染料の最大吸収波長が７００〜１５００ｎｍにある請求項９に記載の使用方法。
【請求項１１】
前記染料が、アゾ化合物、アンスラキノン化合物、及びシアニン化合物からなる群より選択される請求項９又は１０に記載の使用方法。
【請求項１２】
前記染料が、水溶性染料である請求項９〜１１のいずれか一項に記載の使用方法。
【請求項１３】
前記偏光板が液晶表示装置、センサ、レンズ、スイッチング素子、アイソレータ、又はカメラ用である、請求項９〜１２のいずれか一項に記載の使用方法。
【発明の詳細な説明】
【技術分野】
【０００１】
本発明は、赤外波長域用染料系偏光板に関するものである。
【背景技術】
【０００２】
光の透過・遮へい機能を有する偏光板は、光のスイッチング機能を有する液晶とともに液晶ディスプレイ（Ｌｉｑｕｉｄ  Ｃｒｙｓｔａｌ  Ｄｉｓｐｌａｙ：ＬＣＤ）等の表示装置に用いられる。このＬＣＤの適用分野も初期の頃の電卓及び時計等の小型機器から、ノートパソコン、ワープロ、液晶プロジェクター、液晶テレビ、カーナビゲーション、及び屋内外の情報表示装置、計測機器等が挙げられる。また偏光機能を有するレンズへの適用も可能であり、視認性の向上したサングラスや、近年では３Ｄテレビなどに対応する偏光メガネなどへの応用がなされている。【０００３】
一般的な偏光板は、延伸配向したポリビニルアルコール又はその誘導体のフィルムあるいは、ポリ塩化ビニルフィルムの脱塩酸又はポリビニルアルコール系フィルムの脱水によりポリエンを生成して配向させたポリエン系のフィルムに、ヨウ素や二色性染料を染色又は含有させて製造される。これらのうち、ヨウ素を用いたヨウ素系偏光板は、偏光性能には優れ、一方、二色性染料を用いた染料系偏光板はヨウ素系偏光板に比べ、耐湿性及び耐熱性は優れる。そういった一般的に使用されている偏光板は、すべて可視波長域向けの偏光板であって、赤外波長域向けの偏光板ではなかった。【０００４】
近年では、タッチパネル向け認識光源や防犯カメラ、センサ、偽造防止、通信機器等の用途において、可視波長域向けの偏光板だけでなく、赤外線域に用いられる偏光板が求められている。赤外域の光線の液晶機能を応用した光の導波路やスイッチング、赤外域の光線の反射防止などの目的に使用される。そういった要望に対して、特許文献１のようにヨウ素系偏光板をポリエン化した赤外偏光板や、特許文献２又は３のようなワイヤーグリットを応用した赤外偏光板や、特許文献４のような微粒子を含んだガラスを延伸した赤外偏光子や、特許文献５又は６のようなコレステリック液晶を用いた偏光子が報告されている。特許文献１の方法では耐久性が弱く、耐熱性や湿熱耐久性、及び耐光性が弱く実用性に至っていない。特許文献２又は３のようなワイヤグリッドタイプは、フィルムタイプにも加工が可能であると同時に、製品として安定していることから普及が進みつつあるものの、しかしながら、表面にナノレベルの凹凸がないと光学特性を維持でないことから、表面に触れてはならず、そのため使用される用途は制限され、さらには反射防止や防呟（アンチグレア）加工をすることが難しい。また、ナノレベルの加工が要求されるため、大面積で作ることが難しく、非常に高価である。特許文献４のような微粒子を含んだガラス延伸タイプは高い耐久性を有し、高い二色性を有していることから実用性に至っており、今後、成長していく分野であると言われている。しかしながら、微粒子を含みながら延伸されたガラスであるため、ガラス板と言えど素子そのものが割れやすく、もろく、かつ、従来の偏光板のような柔軟性が無いために表面加工や他の基板との貼合が難しいという問題点があった。特許文献５及び特許文献６の技術は、古くから公開されている円偏光を用いた技術ではあるが、視認する角度によって色が変わってしまうことや、基本的に、反射を利用した偏光板であるため、迷光を発生し、絶対偏光光を形成させることが難しかった。つまり、一般的なヨウ素系偏光板や染料系偏光板のように吸収型偏光素子であって、フィルムタイプで柔軟性があり、かつ、高い耐久性を有する赤外線波長域に対応した偏光板は無かった。
【先行技術文献】
【特許文献】
【０００５】
【特許文献１】米国特許第２，４９４，６８６号明細書
【特許文献２】特開２０１６−１４８８７１号公報
【特許文献３】特開２０１３−２４９８２号公報
【特許文献４】特開２００４−８６１００号公報
【特許文献５】国際公開第２０１５／０８７７０９号
【特許文献６】特開２０１３−６４７９８号公報
【特許文献７】特開昭５９−２５２９３号公報
【発明の概要】
【発明が解決しようとする課題】
【０００６】
本発明は、赤外波長域の光線に対して機能する高性能な偏光板、及びこれを備える液晶表示装置等を提供することを目的とする。
【課題を解決するための手段】
【０００７】
本発明者らは、かかる目的を達成すべく鋭意研究を進めた結果、赤外域に吸収を有する染料を含有する延伸されたフィルムが赤外波長の光線に対して偏光板として機能することを新規に見出した。【０００８】
すなわち本発明は、以下の（１）〜（１３）に関する。
（１）  赤外域に吸収を有する染料を含有する延伸されたフィルムであって、該フィルムが赤外域において二色性を有する偏光板。
（２）  前記染料の最大吸収波長が７００〜１５００ｎｍにある（１）に記載の偏光板。
（３）  前記染料が、アゾ化合物、アンスラキノン化合物、及びシアニン化合物からなる群より選択される（１）又は（２）に記載の偏光板。
（４）  前記染料が、水溶性染料である（１）〜（３）のいずれかに記載の偏光板。
（５）  前記フィルムの基材が親水性高分子である（１）〜（４）のいずれかに記載の偏光板。
（６）  前記親水性高分子が、ポリビニルアルコール系樹脂である（５）に記載の偏光板。
（７）  片面又は両面に透明保護層を備える（１）〜（６）のいずれかに記載の偏光板。
（８）  （１）〜（７）のいずれかに記載の偏光板を備える液晶表示装置、センサ、レンズ、スイッチング素子、アイソレータ、又はカメラ。
（９）  赤外域に吸収を有する染料の、フィルムに含有され、該フィルムを延伸することによって二色性を発現させた偏光板への使用方法。
（１０）  前記染料の最大吸収波長が７００〜１５００ｎｍにある（９）に記載の使用方法。
（１１）  前記染料が、アゾ化合物、アンスラキノン化合物、及びシアニン化合物からなる群より選択される（９）又は（１０）に記載の使用方法。
（１２）  前記染料が、水溶性染料である（９）〜（１１）のいずれかに記載の使用方法。
（１３）  前記偏光板が液晶表示装置、センサ、レンズ、スイッチング素子、アイソレータ、又はカメラ用である、（９）〜（１２）のいずれかに記載の使用方法。
【発明の効果】
【０００９】
本発明は、赤外波長域の光線に対して機能する高性能な偏光板、及びこれを備える液晶表示装置等を提供することができる。本発明に係る偏光板は、従来の偏光板と同様な取扱いが可能な赤外波長域の光線向け偏光板であって、柔軟性があり、物理的に安定で、吸収型偏光素子であるために迷光が発生せず、かつ、高い耐候性（耐熱性、耐湿熱性、耐光性）を有する。
【発明を実施するための形態】
【００１０】
本発明は、赤外域に吸収を有する染料を、フィルムを延伸することで配向させ、赤外域（又は、赤外波長域、並びに赤外線波長域とも記載する）の吸収の異方性（いわゆる二色性）を発現させるものである。赤外域、赤外波長域、赤外線波長域とは７００ｎｍ〜３００００ｎｍを指すが、本発明で得られる赤外域を吸収することによって成す二色性染料を含有した偏光板は、近赤外線の偏光板として機能する。近赤外線の波長とは７００ｎｍ〜１５００ｎｍの波長を指し、本発明によって該波長の偏光板を作製できるが、好ましくは７００ｎｍ〜１１００ｎｍ、より好ましくは７５０ｎｍ〜１０００ｎｍの偏光板が特に好適に用いることが出来る。吸収の異方性である二色比は５以上あればセンサ等で用いることが出来るが、好ましくは１０以上、より好ましくは２０以上、さらに好ましくは３０以上、特に好ましくは１００以上が良い。
【００１１】
用いるフィルムの基材としては、親水性である高分子を用いたフィルムと熱可塑性である高分子を用いたフィルムとがあるが、それぞれにおいて赤外域に吸収を有する二色性染料を、フィルム中に含有し、配向させることは同じである。しかしながら、それぞれにおいて、偏光板に加工の方法が異なる。
【００１２】
まず、親水性高分子に赤外域に吸収を有する二色性染料を含有させ、該二色性染料を配向させ、赤外波長域の光線に対する偏光板の作製方法を示す。
【００１３】
親水性高分子は特に限定するものでないが、水との親和性が高いフィルムを指す。例えば、媒体としての水に浸漬若しくは接触させた時、水を含む、若しくは、膨潤するフィルムを指す。具体的には、ポリビニルアルコール系樹脂、アミロース系樹脂、デンプン系樹脂、セルロース系樹脂、ポリアクリル酸塩系樹脂、及び、それら誘導体などが用いることが出来る。それら樹脂よりなるフィルムに赤外線波長域に吸収を有する二色性染料を含有させ、フィルムを延伸することによって二色性染料を配向させ、偏光板を得る。二色性染料を含有させ、架橋性させることなどを考慮するとポリビニルアルコール系樹脂よりなるフィルムが最も好ましい。
【００１４】
上記偏光板は、従来の偏光板方法により製造することができるが、例えば染料を含有するポリビニルアルコール系フィルムからなる偏光板の場合、まず、ポリビニルアルコール系フィルムを温水等で膨潤させた後、赤外域に吸収を有する染料を水１０００重量部に対して０．０１〜１０質量部が含有した水溶液を作製し浸漬させることによって、染料を親水性高分子に含有させる。二色性染料を溶解した染色槽に浸漬し、該フィルムを染色し、ついで、硼酸や硼砂といった架橋剤を含む槽で一軸方向に２〜８倍延伸し、乾燥させることにより、該偏光素子を得ることができる。偏光板の性能は二色性染料の持つ二色性や延伸時の延伸倍率等で調整することができる。
【００１５】
染料を含有させる方法は、前述の記載のように親水性高分子を、二色性染料が含有している水溶液に浸漬して染料を含有させる方法があるが、一方で、親水性高分子にあらかじめ染料を含有させておき、延伸する方法をとることも出来る。この方法は、親水性高分子に染料を含有させておいた樹脂組成物を、フィルムに形成したのち、フィルムに形成されたものを延伸することによって得ることが出来る。親水性高分子に染料を含有させる方法は、例えば、ポリビニルアルコールが水に対して８〜１２％溶融した水溶液に、二色性染料を該水溶液の固形分に対して０．０１〜１０％含有させ、その水溶液をキャスト製膜し、溶媒である水を蒸発させることによって、染料が含有しているフィルムを得る。得られたフィルムを、延伸することで偏光板を得ることが可能となる。
【００１６】
得られたフィルムの延伸には、温水や、一般的な偏光板の製造方法である延伸加工方法であるホウ酸を含む水溶液中で延伸する方法もとられうるが、一方で、乾式延伸法も適用できる。乾式延伸は、フィルムに熱をかけ、その熱によって柔らかくなった状態の時、延伸を適用するものである。乾式延伸法の場合には、延伸加熱媒体が大気（空気）、若しくは窒素などのガス中で延伸が可能であり、温度は常温〜２００℃で延伸するのが好ましいが、樹脂の成型温度に応じて変えて延伸加工を行うことが必要である。また、湿度は１０〜９５％ＲＨの雰囲気中で処理するのが好ましい。加熱方法としては、例えば、ロール間ゾーン延伸法、ロール加熱延伸法、圧延伸法、赤外線加熱延伸法などが挙げられるが、その延伸方法はフィルムに熱が伝導し、延伸が可能であれば、その方法が限定されるものではない。延伸倍率は、２倍から８倍で延伸されることが良いが、各樹脂で延伸出来る倍率、及び、染料を配向出来る延伸倍率で調整しても良い。延伸処理は１段で行っても良く、２段処理以上の多段処理を行っても良い。
【００１７】
次に、熱可塑性高分子に赤外域に吸収を有する二色性染料を含有させ、該二色性染料を配向させ、赤外波長域の光線に対する偏光板の作製方法を示す。
【００１８】
熱可塑性高分子は特に限定するものでないが、熱を加えた時に可塑状態になる（柔らかくなる物性を有する）高分子を指す。それを製膜したものが熱可塑性高分子フィルムである。熱可塑性高分子は、透明性が高い方が好ましく、具体的には、ポリエチレンテレフタレートなどのポリエステル系樹脂、ナイロン、ポリプロピレン、ポリエチレン、ポリスチレン、ポリ塩化ビニル、ポリカーボネート、ＰＭＭＡなどのアクリル樹脂などが挙げられるがその限りではない。それら樹脂よりなるフィルムに染料を含有させ、延伸し、二色性を有する偏光板を得る。
【００１９】
熱可塑性高分子は、あらかじめ染料が含有されている状態で製膜され、その得られたフィルムを延伸する方法をとる。この方法は、熱可塑性高分子に染料を混ぜて混練し、それを溶融製膜してフィルムとし、その得られたフィルムを延伸することで偏光素子を得る。若しくは、溶媒に熱可塑性樹脂組成物を溶解させ、その溶解液に染料も溶解し、それをキャスト製膜し、溶媒を蒸発させることによってフィルムとし、得られたフィルムを延伸することで偏光素子を得る。熱可塑性高分子を用いた先染め法の作り方は、特に限定しないが、例えば、熱可塑性樹脂に染料を樹脂に対して０．０１〜５％、好ましくは０．０５％〜２％、さらに好ましくは０．１％〜１％含有させ、その樹脂混合物を溶融混練し、溶融製膜してフィルムとし、得られたフィルムを延伸することで偏光板を得る。又は、例えば、熱可塑性樹脂を溶媒にて溶解させ、染料を樹脂に対して含有させ、樹脂組成物を、キャスト製膜して、溶媒を乾燥させてフィルムを得て、得られたフィルムを延伸することで偏光板を得ることが可能である。
【００２０】
得られたフィルムには、一般的な偏光板の製造方法である湿式延伸方法（高温溶媒中で延伸）する方法も適用され得るが、熱可塑性樹脂の場合、一般的に乾式延伸法が適用される。乾式延伸は、フィルムに熱をかけ、その熱によって柔らかくなった状態の時、延伸を適用するものである。乾式延伸法の場合には、延伸加熱媒体が大気（空気）、若しくは窒素などのガス中で延伸が可能であり、温度は常温〜１８０℃で延伸するのが好ましい。また、湿度は２０〜９５％ＲＨの雰囲気中で処理するのが好ましい。加熱方法としては、例えば、ロール間ゾーン延伸法、ロール加熱延伸法、圧延伸法、赤外線加熱延伸法などが挙げられるが、その延伸方法は熱が伝導し、延伸が可能であれば、その方法に限定されるものではない。延伸倍率は、２倍から８倍で延伸されることが良いが、各樹脂で延伸出来る倍率、及び、染料を配向出来る延伸倍率で調整しても良い。延伸処理は１段で行っても良く、２段処理以上の多段処理を行っても良い。
【００２１】
本発明で用いる近赤外吸収染料の種類としてはフタロシアニン系、ナフタロシアニン系、金属錯体系、ホウ素錯体系、シアニン系、スクアリリウム系、ジイモニウム系、ジフェニルアミン・トリフェニルアミン類系、キノン系、アゾ系などが挙げられる。一般的にこれらの染料は既存のπ共役系を拡張することによって吸収波長を長波長化させており、その構造により多種多様な吸収波長を示す。また、多くは疎水性染料や顔料の形態をとるが、水溶性化することにより親水性染料として利用も出来る。
【００２２】
そういった染料は、遊離形態であっても、塩の形態であってもよい。塩は、例えば、リチウム塩、ナトリウム塩、及びカリウム塩などのアルカリ金属塩、又は、アンモニウム塩やアルキルアミン塩などの有機塩であり得る。塩は、好ましくは、ナトリウム塩である。
【００２３】
本発明で用いる染料について、それぞれの染料についての具体例を以下に示す。
【００２４】
フタロシアニン・ナフタロシアニン系は平面性構造を有し、広いπ共役面を有する染料である。一般式１のＭ１で示される中心金属により多様な吸収を示し、中心金属として一般的にはＬｉ、Ｎａ、Ｋ、Ｍｇ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、Ｃｄ、Ｈｇ、Ａｌ、Ｇａ、Ｉｎ、Ｓｉ、Ｇｅ、Ｓｎ、Ｐｂ、Ｓｂ、Ｂｉ等が挙げられる。金属酸化物としてはＶＯ、ＧｅＯ、ＴｉＯ等が挙げられる。金属水酸化物としては例えば、Ｓｉ（ＯＨ）２、Ｃｒ（ＯＨ）２、Ｓｎ（ＯＨ）２、ＡｌＯＨ等が挙げられる。金属ハロゲン化物としては例えば、ＳｉＣｌ２、ＶＣｌ、ＶＣｌ２、ＶＯＣｌ、ＦｅＣｌ、ＧａＣｌ、ＺｒＣｌ、ＡｌＣｌ等が挙げられる。これらの中でもＦｅ、Ｃｏ、Ｃｕ、Ｎｉ、Ｚｎ、Ａｌ、Ｖ等の金属原子、ＶＯ等の金属酸化物、ＡｌＯＨ等の金属水酸化物等が好ましく、ＶＯ等の金属酸化物がより好ましい。通常は顔料として用いられるが、特開平２−１６７７９１号公報に記載の一般式１のように、水溶性基を付与することにより水へ溶解させることもできる。
【００２５】
下記一般式１で表される染料は、例えば下記化合物例１で表される染料であることが好ましい。一般式１における破線の芳香環は、あってもなくてもよいことを意味する。化合物例１におけるｐ及びｋは各々独立に０〜１２の整数を表し、ｐ及びｋの和が０〜１２であることを示し、特にｐが１〜４かつｋが０であることが好ましい。
【００２６】
【化１】
2018088558.tif 000002
【００２７】
【化２】
2018088558.tif 000003
【００２８】
キノン系は幅広い吸収を有する染料であり、一般式２のように表される染料である。Ａｒ１、Ａｒ２は芳香環若しくは複素環から構成される環状構造であることが望ましく、吸収波長の長波長化の為には複素環がより好ましい。例えば、特開昭６１−２２１２６４号公報に記載されるようなアンスラキノン系染料が挙げられる。また、これらの環は置換基を有しても良く、例えば置換基を有しても良いアミノ基、ニトロ基、スルホ基、アルキル基、アルコキシ基、スルホ基を有するアルキル基、水酸基を有するアルキル基等が挙げられる。Ｘは酸素原子又は窒素原子であることが好ましい。多くの構造が疎水性構造をとるが、水溶性基を付与することにより水への溶解が可能なものも報告されている。例えば、特表２００６−５０８０３４号公報に記載されるようなインダンスロン染料が挙げられる。
【００２９】
下記一般式２で表される染料は、例えば下記化合物例２で表される染料であることが好ましい。化合物例１におけるｎは１〜１２の整数を表し、ｎが１以上の場合、それぞれのスルホン酸は遊離形態であっても、塩の形態であってもよく、あるいは遊離形態と塩の形態の両方を任意の割合で含んでいてもよい。
【００３０】
【化３】
2018088558.tif 000004
【化４】
2018088558.tif 000005
【００３１】
シアニン系は近赤外域に強い吸収を有する染料であり、一般式３、又は、一般式４で表される。Ａｒ３〜Ａｒ６は複素環で表される。この複素環としては例えば、チアゾール環、ベンゾチアゾール環、ナフトチアゾール環、チアゾリン環、オキサゾール環、ベンゾオキサゾール環、ナフトオキサゾール環、オキサゾリン環、セレナゾール環、ベンゾセレナゾール環、ナフトセレナゾール環、キノリン環などが挙げられる。好ましくはベンゾチアゾール環、ナフトチアゾール環が好ましい。それぞれの複素環は各々任意の置換基を有しても良く、水溶性基としてはスルホン酸基、水酸基、スルホン酸基を有するアルキル基、水酸基を有するアルキル基等が挙げられる。これらはＡｒ３〜Ａｒ６の環状に置換していても良いし、複素環中の窒素原子上に結合しても良い。メチン鎖の数ｂは１〜７であり、３〜５が特に好ましい。このメチン鎖上の置換基Ｒを有しても良く、例えば置換基を有しても良いフェニル基等が挙げられる。一般式４中のＡｒ７は炭素数５〜７の環状骨格を表し、置換基Ｗはハロゲン、置換基を有してもよいフェニルアミノ基、置換基を有してもよいフェノキシ基、置換基を有してもよいフェニルチオ基等が挙げられる。この場合の置換基が水溶性基を有してもよい。また、この染料は分子内塩型、又は分子間塩型であり、分子間塩型の場合、ハロゲン化塩、過塩素酸塩、フッ化アンチモン塩、フッ化リン塩、フッ化ホウ素塩、トリフルオロメタンスルホン酸塩、ビス（トリフルオロメタン）スルホン酸イミド塩、又はナフタレンスルホン酸などの有機塩等が挙げられる。具体的にはインドシアニングリーンや特開昭６３−３３４７７号公報に記載の水溶性染料等が挙げられ、例えば化合物例３〜６が挙げられる。
【００３２】
【化５】
2018088558.tif 000006
【００３３】
【化６】
2018088558.tif 000007
【００３４】
【化７】
2018088558.tif 000008
【００３５】
【化８】
2018088558.tif 000009
【００３６】
【化９】
2018088558.tif 000010
【００３７】
【化１０】
2018088558.tif 000011
【００３８】
シアニン系と類似の構造であるスクアリリウム系は四角酸を中心骨格に持つ染料である。一般式５中のＡｒ８、Ａｒ９にはシアニン系と同様の複素環を有することが望ましい。また、この染料も分子内塩型、分子間型をとり、シアニン系と同様な塩の形をとる。この染料は本来疎水性構造であるが、シアニン系と同様に水溶性基を付与することにより、水への溶解を可能にする。
【００３９】
【化１１】
2018088558.tif 000012
【００４０】
アゾ系は可視光域を吸収する染料であり、水溶性インクが主な用途であるが、吸収を広帯域化することにより、近赤外域まで吸収可能な染料が市販されている。例えば、一般的には特許第５９７９７２８号公報に記載の黒色インク作製の目的でＣ．Ｉ．  Ａｃｉｄ  Ｂｌａｃｋ  ２（オリヱント化学工業社製）、Ｃ．Ｉ．  Ｄｉｒｅｃｔ  Ｂｌａｃｋ  １９（アルドリッチ工業社製）を使用する例などが挙げられる。また、これらアゾ系染料は金属と錯形成させることもできる。この場合、一般式６に記載のＭ２のように表され、中心金属はコバルト、ニッケル等が挙げられ、Ａ１、Ｂ１はベンゼン環又はナフタレン環等の芳香環が例示され、より具体的には、特開昭５９−１１３８５号公報に記載の染料構造が好適である。
【００４１】
【化１２】
2018088558.tif 000013
【００４２】
金属錯体系は、一般式７、一般式８のように表される。式中のＭ３、Ｍ４は金属を表し、Ｐｄ、Ｎｉ、Ｃｏ、Ｃｕが一般的であるが、Ｎｉが特に好ましい。Ｒ１、Ｒ２、Ｒ１’、Ｒ２’は任意の置換基を表すが、具体的にはハロゲン原子、スルホ基を有しても良いアルキル基、スルホ基を有しても良いアルコキシ基、シアノ基、アミノ基、ニトロ基、置換基を有しても良いフェニル基等が挙げられる。Ｘ１〜Ｘ４は各々独立に窒素原子、酸素原子、硫黄原子を表す。
なお、Ｘ１〜Ｘ４が窒素原子の場合、その窒素原子は、水素付加体であるＮＨ、あるいは炭素数１〜４のアルキル基、置換基を有しても良いフェニル基等で置換された窒素原子であっても良い。
【００４３】
【化１３】
2018088558.tif 000014
【００４４】
【化１４】
2018088558.tif 000015
【００４５】
ホウ素錯体系は一般式９のように表され、特開２０１０−１０６２４８号公報に記載の染料構造が好適である。
【００４６】
【化１５】
2018088558.tif 000016
【００４７】
一般式９において、Ｒ３、Ｒ４は水素原子、アルキル基、フェニル基が好ましく、Ｒ５は強い電子吸引性基、例えばニトロ基、シアノ基が好ましく、Ａｒ１０は置換基を有しても良いフェニル基が好ましく、Ａｒ１１は芳香環又は複素環から構成される環状構造であることが好ましく、吸収波長の長波長化のためには複素環がより好ましい。Ｙは硫黄原子又は酸素原子であることが好ましい。
【００４８】
ジイモニウム系は近赤外域でも比較的長波長側（９５０〜１１００ｎｍ）に吸収を有する染料であり、一般式１０のように表される。
【００４９】
【化１６】
2018088558.tif 000017
【００５０】
一般式１０において、Ｒ６〜Ｒ１３は置換基を有しても良いアルキル基、置換基を有してもよい芳香環などが挙げられる。一般的には疎水性染料であるが、水溶性基が付与された特開２００１−１８１１８４号公報に示される染料も開示されている。この染料も分子内塩、分子間塩型であり、分子間塩型の場合、Ｑ−はハロゲン化イオン、過塩素酸イオン、フッ化アンチモンイオン、フッ化りんイオン、フッ化ホウ素イオン、トリフルオロメタンスルホン酸イオン、ビス（トリフルオロメタン）スルホン酸イミドイオン、又はナフタレンスルホン酸イオンなどが挙げられる。
【００５１】
ジフェニルアミン・トリフェニルアミン類は一般式１１、一般式１２のように表される。
【００５２】
【化１７】
2018088558.tif 000018
【００５３】
【化１８】
2018088558.tif 000019
【００５４】
一般式１１におけるＲ１４〜Ｒ１７、又は一般式１２におけるＲ１８〜Ｒ２３は各々独立に、水素原子、又は少なくとも１個の炭素原子を含むアルキル基であり、そのアルキル基は、任意に窒素原子、酸素原子、硫黄原子及びハロゲン原子から選択される１個又は複数個のヘテロ原子を含み、１個以上の窒素原子はカチオンラジカルであり、前記１個以上のカチオンラジカルは、１個以上のアニオンによって電荷が平衡化されている。
【００５５】
本願では、アンスラキノン類が好適に用いることが出来る。アンスラキノン類としては、例えば、一般式１３のように表され、Ｒ２４、Ｒ２５はそれぞれ独立に水素原子、炭素数１〜４のアルキル基、置換基を有しても良いフェニル基等が挙げられる。Ｒ２６は１〜５の酸素原子を介していても良い直鎖又は枝分かれした１〜１６個の炭素を有するアルキル、シクロアルキル、アルケニル、アラルキル、アリールオキシアルキル、炭素数１〜１２のアルキル又はアルコキシを置換基として有していても良いアリールを表し、Ｚは窒素原子、酸素原子、硫黄原子を表す。代表的な構造としては特許文献７に記載されている染料が挙げられる。なお、Ｚが窒素原子の場合、その窒素原子は、水素付加体であるＮＨ、あるいは炭素数１〜４のアルキル基、置換基を有しても良いフェニル基等で置換された窒素原子を示す。
【００５６】
【化１９】
2018088558.tif 000020
【００５７】
本発明の偏光板は、上記により作製が可能である。ただし、一方で、上記の偏光板の片面に、若しくは両面に、保護するフィルムを接着剤や粘着剤を介して設けても良い。そういう保護フィルムを用いることで、物理的安定で、かつ、柔軟性の高いフィルムをえることが出来る。保護フィルムとしては、従来の偏光板の保護フィルムであるトリアセチルセルロースフィルムやアクリルフィルム、ポリカーボネートフィルム、シクロオレフィンフィルムなどを用いることが出来るが、透明、かつ、複屈折が少なく位相差が発生しにくいフィルムを用いることが好適である。熱可塑性樹脂よりなるフィルムの場合には、すでに表面硬度が硬く、かつ、湿度による影響が受けにくいため、一般的なポリビニルアルコールフィルムを基材フィルムを用いた場合のようにＴＡＣ等の保護フィルムが無くても良好な表面性が得られることが多い。又は、直接、重合性樹脂組成物を設け、ハードコートや防眩性層、低反射層などを設けても良い。保護フィルムを設ける場合には、少なくとも片面に、通常は両面に、前記の保護フィルムを、両フィルムの間に前記の接着剤を介して、積層後、乾燥することによって得ることができる。乾燥の条件は用いる接着剤の濃度や保護フィルムの透湿度によっても異なるが、２５〜１００℃で１〜１５０分程度行うのが良い。
【００５８】
さらに本発明の偏光板は、プリズムやガラスなどの無機基板、若しくは、プラスチック板等に貼合して基板として用いることも可能である。ガラスやプラスチック板の曲面に合わせて貼合することで、曲面形成等も可能となる。
【００５９】
偏光板は場合によって、例えば液晶等の表示装置に貼り合わせる場合、後に非露出面となる保護層又はフィルムの表面に視野角改善及び／又はコントラスト改善のための各種機能性層、輝度向上性を有する層又はフィルムを設けることもできる。各種機能性層は、例えば、位相差を制御する層又はフィルムである。偏光板は、これらのフィルムや表示装置に、粘着剤により貼り合わされることが好ましい。
【００６０】
偏光板は、保護層又はフィルムの露出面に、反射防止層、防眩層、及びハードコート層等の公知の各種機能性層を備えていてもよい。この各種機能性を有する層を作製するには塗工方法が好ましいが、その機能を有するフィルムを接着剤又は粘着剤を介して貼合せることもできる。
【００６１】
本発明の偏光素子又は偏光板は、必要に応じて保護層又は機能層及びガラス、水晶、サファイア等の透明な支持体等を設け、液晶プロジェクター、電卓、時計、ノートパソコン、ワープロ、液晶テレビ、偏光レンズ、偏光メガネ、カーナビゲーション、センサ、レンズ、スイッチング素子、アイソレータ、カメラ、及び、屋内外の計測器や車等の表示器等に適用される。本赤外線偏光板を設けた装置は、赤外域の波長に対して高耐久性を有し信頼性が高く、長期的に高コントラストを提供できるに至る。
【実施例】
【００６２】
以下、実施例により本発明をさらに詳細に説明するが、本発明はこれらによって限定されるものではない。【００６３】
［実施例１］
ケン化度９９％以上の平均重合度２４００のポリビニルアルコールフィルム（クラレ社製  ＶＦ−ＰＳ）を４０℃の温水に３分浸漬し、膨潤処理を適用し延伸倍率を１．３０倍とした。水を１５００質量部、トリポリリン酸ナトリウムを１．５質量部、無水芒硝を１．５質量部、赤外域に吸収を有するシアニン染料として式（１）に示されるＦＥＷ  ＣＨＥＭＩＣＡＬ社製  Ｓ２１８０を１．５質量部含有している４５℃の染色液に、膨潤したフィルムを８分００秒間浸漬して、フィルムにアゾ化合物を含有させた。得られたフィルムを、ホウ酸（Ｓｏｃｉｅｔａ  Ｃｈｉｍｉｃａ  Ｌａｒｄｅｒｅｌｌｏ  ｓ．ｐ．ａ．社製）２０ｇ／ｌを含有した４０℃の水溶液に１分浸漬した。浸漬後のフィルムを、５．０倍に延伸しながら、ホウ酸３０．０ｇ／ｌを含有した５０℃の水溶液中で５分間の延伸処理を行った。得られたフィルムを、その緊張状態を保ちつつ、２５℃の水に２０秒間浸漬させることにより洗浄処理した。洗浄後のフィルムを７０℃で９分間乾燥させ、偏光板を得た。この偏光板に対して、ポリビニルアルコール（日本酢ビポバール社製  ＮＨ−２６）を４％で水に溶解したものを接着剤として用いて、アルカリ処理したトリアセチルセルロースフィルム（富士写真フィルム社製  ＴＤ−８０Ｕ）をラミネートして保護フィルムを設けた偏光板を得た。得られた偏光板は保護フィルムを設ける前と同じ光学特性を有し、特に単体透過率、色相、偏光度等を維持していた。この偏光板を実施例１の測定試料とした。【００６４】
【化２０】
2018088558.tif 000021
【００６５】
［実施例２］
実施例１において、用いた赤外域に吸収を有する染料として、シアニン系染料である式（２）に示されるＦＥＷ  ＣＨＥＭＩＣＡＬ社製  Ｓ０３７８（１．５質量部）に替えた以外は同様にして、偏光板を作製し、測定試料とした。【００６６】
【化２１】
2018088558.tif 000022
【００６７】
［実施例３］
実施例１において、用いた赤外域に吸収を有する染料として、アゾ系染料であるオリヱント化学工業社製  Ｃ．Ｉ．Ａｃｉｄ  Ｂｌａｃｋ  ２（１．５質量部）に替えた以外は同様にして、偏光板を作製し、測定試料とした。【００６８】
［実施例４］
実施例１において、用いた赤外域に吸収を有する染料として、式（３）に示されるアゾ系染料であるＳＨＡＯＸＩＮＧ  ＢＩＹＩＮＧ  ＴＥＸＩＴＩＬＥ  ＴＥＣＨＮＯＬＯＧＹ  Ｃｏ．，  ＬＴＤ社製  Ｃ．Ｉ．Ｄｉｒｅｃｔ  Ｂｌａｃｋ  １９（１．５質量部）に替えた以外は同様にして、偏光板を作製し、測定試料とした。【００６９】
【化２２】
2018088558.tif 000023
【００７０】
［実施例５］
東洋紡社製  バイロンＵＲ８２００  １００質量部に、赤外域に吸収を有するシアニン染料として式（４）で示されるＦＥＷ  ＣＨＥＭＩＣＡＬ社製  Ｓ０３９１を０．１５質量部含有させ、十分に混合させた組成物を、ガラス上に２５０μｍの厚みでキャストした。キャスト後に、バイロンＵＲ８２００中に含まれていた溶媒を乾燥したところ、７５μｍのフィルムを得た。得られたフィルムを８０℃の環境下で、元の長さに対して３倍に延伸して、偏光板を得た。【００７１】
【化２３】
2018088558.tif 000024
【００７２】
［実施例６］
東洋紡社製  バイロンＵＲ１４００  １００質量部に、赤外域に吸収を有するシアニン染料として式（５）で示されるＦＥＷ  ＣＨＥＭＩＣＡＬ社製  Ｓ２４３７を０．１５質量部含有させ、十分に混合させた組成物を、ガラス上に２５０μｍの厚みでキャストした。キャスト後に、バイロンＵＲ１４００中に含まれていた溶媒を乾燥したところ、７５μｍのフィルムを得た。得られたフィルムを８０℃の環境下で、元の長さに対して３倍に延伸して、偏光板を得た。【００７３】
【化２４】
2018088558.tif 000025
【００７４】
［実施例７］
東洋紡社製  バイロンＵＲ１４００  １００質量部に、赤外域に吸収を有するアンスラキノン染料として式（６）で示される特開昭５９−２６２９３  化合物番号１９を０．２質量部含有させ、十分に混合させた組成物を、ガラス上に２５０μｍの厚みでキャストした。キャスト後に、バイロンＵＲ１４００中に含まれていた溶媒を乾燥したところ、７５μｍのフィルムを得た。得られたフィルムを８０℃の環境下で、元の長さに対して３倍に延伸して、偏光板を得た。【００７５】
【化２５】
2018088558.tif 000026
【００７６】
［比較例１］
実施例３において、同様なＢｌａｃｋ染料として、日本化薬社製  Ｂｌａｃｋ  Ｓ（１．５質量部）に替えた以外は同様にして、偏光板を作製し、測定試料とした。【００７７】
［評価］
実施例１〜７及び比較例１で得られた測定試料の評価を次のようにして行った。
（ａ）偏光平行透過率Ｋｙ、及び偏光直交透過率Ｋｚ
各測定試料の偏光平行透過率Ｋｙ、及び、偏光直交透過率Ｋｚを、分光光度計（日立製作所社製“ＵＨ−４１５０”）を用いて測定した。ここで偏光平行透過率Ｋｙは、紫外〜赤外に対応したグランテーラー偏光子を介して光を測定試料に照射するに際し、グランテーラー偏光子の光の吸収軸と、測定試料をその吸収軸とが平行となるように重ね合せて測定した各波長の分光透過率である。偏光平行透過率Ｋｚは、紫外〜赤外に対応したグランテーラー偏光子を介して光を測定試料に照射するに際し、グランテーラー偏光子の光の吸収軸と、測定試料をその吸収軸とが直交となるように重ね合せて測定した各波長の分光透過率である。【００７８】
（ｂ）コントラスト
各測定試料のコントラストを、以下の式に、偏光平行透過率Ｋｙ及び偏光直交透過率Ｋｚを代入して求めた。
コントラスト＝Ｋｙ／Ｋｚ【００７９】
表１には、得られた各波長のＫｙ、Ｋｚから最も高いコントラストの値と、その最も高いコントラストが得られた波長について表１に示す。【００８０】
【表１】
2018088558.tif 000027
【００８１】
表１に示されるように、実施例１〜７の測定試料は赤外域（７００ｎｍ〜１０００ｎｍ）に最も高いコントラストを有する波長があり、その波長でのコントラストは、比較例１に示される一般的な染料とほぼ同等、もしくはそれ以上を有していることが分かる。対して、比較例１の染料は、最も高いコントラストを有する波長が６０３ｎｍだっただけでなく、７００ｎｍのコントラストは、ほぼ皆無であったことから赤外域の吸収がある染料を用いることが本願では重要であることが分かる。一般的な新聞紙等の白黒表示のコントラストが１０程度であるのに対して、本発明の偏光板は、赤外域（７００ｎｍ〜１０００ｎｍ）に最も高いコントラストを有する波長がありながらも、一般的な二色性を有する染料と同等以上のコントラストを有していることから、本発明は赤外域の偏光板として十分に機能していることが分かる。【００８２】
［耐久性試験］
実施例１〜７における測定試料を、９０℃の耐熱試験、及び、６５℃、相対湿度９５％ＲＨの環境に２４０時間に適用した。その結果、実施例１〜７の測定試料はコントラストや波長の変化は見られなかった。このことから、実施例１〜７の偏光板は信頼性が高く、かつ、これを用いた装置やレンズは信頼性の高い赤外域のコントラストを得ることが出来る。
【国際調査報告】
2018088558.tif 000028
2018088558.tif 000029
2018088558.tif 000030
2018088558.tif 000031